СПОСОБ ЭЛЕКТРОЛИТНО-ПЛАЗМЕННОГО УДАЛЕНИЯ ПОЛИМЕРНЫХ ПОКРЫТИЙ С ПОВЕРХНОСТИ ДЕТАЛИ ИЗ ЛЕГИРОВАННЫХ СТАЛЕЙ

1. Способ электролитно-плазменного удаления полимерных покрытий с поверхности детали из легированных сталей, включающий погружение детали в электролит, формирование вокруг обрабатываемой поверхности детали парогазовой оболочки и зажигание разряда между обрабатываемой деталью и электролитом путем подачи на обрабатываемую деталь электрического потенциала, отличающийся тем, что к обрабатываемой детали прикладывают электрический потенциал от 270 В до 300 В, а в качестве электролита используют водный раствор соли сульфата аммония концентрацией от 4 до 8 г/л, причем удаление покрытия ведут при температуре от 70°C до 90°C до полного снятия покрытия.
2
2
2. Способ по п.1, отличающийся тем, что удаление покрытия с детали ведут при величине тока от 0,2 А/дм до 0,8 А/дм.
2
2
3. Способ по п.1, отличающийся тем, что удаление покрытия с детали ведут с площади от 1 см до 4000 см.
4. Способ по п.1, отличающийся тем, что в качестве детали используют пластинчатый торсион несущего винта вертолета.
5. Способ по п.2, отличающийся тем, что в качестве детали используют пластинчатый торсион несущего винта вертолета.
6. Способ по п.3, отличающийся тем, что в качестве детали используют пластинчатый торсион несущего винта вертолета.
7. Способ по любому из пп.1-6, отличающийся тем, что в состав электролита дополнительно вводят поверхностно-активные вещества в концентрации от 0,4 до 0,8 мас.%.